ТКАНЬ ЧИСТОЛЬНЯНАЯ

ТКАНЬ ЧИСТОЛЬНЯНАЯ
Полезная модель относится к производству текстильных материалов, в часности к изготовлению тканей бытового назначения: бельевого, сорочечного, блузочного, костюмно-нлательного ассортимента.
Известна ткань выполненная полотняным переплетением из основных нитей на основе хлопкового волокна и уточных нитей на основе льняного и химических волокон (1).
Недостатком является применение химических волокон, а добавки льняного очёса и коротких волокон приводят к увеличению жёсткости и толщины ткани, что отрицательно сказывается на внешнем виде: ткань становится неэластичной.
Известна ткань, выполненная полотняным переплетением, содержащая основные, уточные нити, включающие хлопковые и льняные волокна, где в качестве льняного компонента использованы короткие льняные волокна, при соотношении смеси хлопковых и льняных волокон мае. % хлопковое волокно 20-49, льняное волокно 51-80 (2).
Недостатком являются низкие физико-механические показатели.
Известно льняное полотно, выполненное из льняной очёсковой пряжи, полотняным переплетением, линейной плотностью по основе 86,2 текс, по утку 85,5 текс, шириной 78,6 см (3).
Недостатком является узкая область применеения ткани, а также низкие физико-механические показатели.
Наиболее близким к предложенному является полотно белое простынное, при ширине 150 см, содержащее полотняноле переплетение, с количеством нити на 10 см по основе 174, по утку 172, с поверхностной плотностью 190 г/м. Нолотно выполнено из льняной пряжи мокрого прядения (4).
Недостатком являются низкие физико-механические показатели, недостаточная степень белизны.
Технической задачей данной полезной модели является расширение ассортимента и получение новых видов натуральных экологически чистых льняных тканей при сохранении высоких потребительскик и гигиенических свойств, повышение долговечности, стойкости к истиранию и других прочностных качеств.
Это достигается тем, что ткань выполнена полотняным переплетением, которое в сравнении с другими видами обеспечивает минимальную рыхлость ткани, позволяет  ткань формоустойчивой в условиях эксплуатации, особенно при стирке. Потребительские свойства ткани включают выносливость и стойкость к
Объект-конструкция МПК ДОЗ Д15/00
разрывным нагрузкам, а также изменение линейных размеров после мокрой обработки. Эти свойства достигаются выбором натурального сырьевого состава мае. % по основе среднельняное волокно и по утку обыкновенное льняное волокно-100 (Таблица 2 ). Учитывая допуск линейная плотность по основе и утку 56 (+ /- 2,52) текс, при этом количество нитей на 10 см по основе равно 174 (+/- 4) , а по утку 153 (+/5). Ткань выполнена шириной 150 (+/- 2) см, с поверхностной плотностью 185 (+/-13) г/м (Таблица 1).
Конструкция выработки и обработки предлагаемой ткани достигается следующим образом:
В качестве основных и уточных нитей используют льняную пряжу линейной плотностью 56 (+/- 2,52) текс. На ткацком станке СТБ-2-180 вырабатывают полотняным переплетением суровую ткань, затем партия суровой ткани формируется, производится стрижка ткани на стригальной машине. Далее проводится замочка и расшлихтовка ткани в рулоне с последующим белением ткани на линии «БЕННИНГЕР врасправу по всей ширине ткани, что исключает такой вид брака как перекос, заломы, что недопустимо при дальнейшей обработке ткани-крашении согласно режимов. Завершающими операциями являются отделка ткани на сушильно-ширильной машине «ТЕКСТИМА и контроль качества ткани на разбраковочно-упаковочной линии «КАМПЕН.
Источники информации:
1.Пат. РФ 2041989 ДОЗД15/00.
2.Полезная модель 173 ДОЗД15/00.
3.Использование короткого волокна в льняных тканях бытового назначения.-М., ЦНИИТЭИ, 1971,с.5-8.
4.Справочник по химической технологии обработки льняных тканей.-М., Лёгкая индустрия, 1973, с.43 (арт. 05141).
Авторы:Шибанов Е.В.
Новиков И.А.1 Филиппова Г.В. ДахинаН.С. гггтЬе.гТаблица 1.